ГИДРАВЛИЧЕСКАЯ КОМПОЗИЦИЯ С УВЕЛИЧЕННЫМ ВРЕМЕНЕМ РАБОТЫ

1. Гидравлическая композиция с увеличенным временем работы, включающая по меньшей мере один замедлитель схватывания цемента и по меньшей мере один ускоритель.
2. Гидравлическая композиция по п. 1, в которой замедлитель схватывания цемента выбран из группы, включающей карбоновую кислоту, соль карбоновой кислоты, неорганическую кислоту, неорганическую соль, сахарид, олигосахарид, декстран и их комбинации.
3. Гидравлическая композиция по п. 2, в которой карбоновая кислота выбрана из группы, включающей глюконовую кислоту, глюкуроновую кислоту, лимонную кислоту, винную кислоту, глюкогептоновую кислоту, слизевую кислоту, малоновую кислоту, яблочную кислоту, кротоновую кислоту и их комбинации.
4. Гидравлическая композиция по п. 2, в которой неорганической кислотой является борная кислота.
5. Гидравлическая композиция по п. 1, в которой замедлителем схватывания цемента является фосфоновая кислота или фосфонат.
6. Гидравлическая композиция по п. 1, в которой замедлитель схватывания цемента включает конденсированную фосфорную кислоту, содержащую два или большее количество звеньев фосфорной кислоты.
7. Гидравлическая композиция по п. 1, в которой замедлитель схватывания цемента включает конденсированный фосфат, содержащий два или большее количество звеньев фосфата.
8. Гидравлическая композиция по п. 6, в которой конденсированная фосфорная кислота выбрана из группы, включающей дифосфорную кислоту, олигофосфорную кислоту, полифосфорную кислоту и их комбинации.
9. Гидравлическая композиция по п. 7, в которой конденсированный фосфат выбран из группы, включающей дифосфаты, олигофосфаты, полифосфаты и их комбинации.
10. Гидравлическая композиция по п. 9, в которой полифосфат выбран из группы, включающей полифосфат натрия, полифосфат кальция, полифосфат магния, полифосфат аммония, полифосфат алюминия, полифосфат марганца, полифосфат лития и их комбинации.
11. Гидравлическая композиция по п. 2, в которой неорганическая соль выбрана из группы, включающей соли натрия, соли калия, соли кальция, соли магния, соли аммония и их комбинации.
12. Гидравлическая композиция по п. 2, в которой сахарид выбран из группы, включающей глюкозу, фруктозу, галактозу, сахарозу, ксилозу, арабинозу, рибозу, сахарозу, маннозу и их комбинации.
13. Гидравлическая композиция по п. 1, в которой ускоритель выбран из группы, включающей хлорид кальция, хлорид калия, нитрит натрия, нитрит кальция, сульфат кальция, сульфат натрия, оксид алюминия, тиоцианат натрия, тиоцианат кальция, гидроксид натрия, гидроксид калия, карбонат кальция, карбонат натрия, карбонат лития, растворимое стекло, гидроксид алюминия, диэтаноламин, триэтаноламин, формиат кальция, ацетат кальция, малеиновый ангидрид и их комбинации.
14. Гидравлическая композиция по п. 13, в которой ускорителем является тиоцианат натрия.
15. Гидравлическая композиция по любому из пп. 1-14, дополнительно включающая простой эфир целлюлозы.
16. Гидравлическая композиция по п. 15, в которой простой эфир целлюлозы выбран из группы, включающей алкилцеллюлозы, гидроксиалкилцеллюлозы, алкилгидроксиалкилцеллюлозы и их комбинации.
17. Сухая цементная растворная смесь, включающая по меньшей мере один замедлитель схватывания цемента и по меньшей мере один ускоритель.
18. Сухая цементная растворная смесь по п. 17, в которой содержание замедлителя схватывания цемента находится в диапазоне от примерно 0,001 до примерно 0,5 мас. % в пересчете на полную массу сухой цементной растворной смеси.
19. Сухая цементная растворная смесь по п. 18, в которой содержание замедлителя схватывания цемента находится в диапазоне от примерно 0,005 до примерно 0,3 мас. % в пересчете на полную массу сухой цементной растворной смеси.
20. Сухая цементная растворная смесь по п. 19, в которой содержание замедлителя схватывания цемента находится в диапазоне от примерно 0,01 до примерно 0,05 мас. % в пересчете на полную массу сухой цементной растворной смеси.
21. Сухая цементная растворная смесь по п. 17, в которой содержание ускорителя находится в диапазоне от примерно 0,01 до примерно 1 мас. % в пересчете на полную массу сухой цементной растворной смеси.
22. Сухая цементная растворная смесь по п. 21, в которой содержание ускорителя находится в диапазоне от примерно 0,05 до примерно 0,5 мас. % в пересчете на полную массу сухой цементной растворной смеси.
23. Сухая цементная растворная смесь по п. 22, в которой содержание ускорителя находится в диапазоне от примерно 0,1 до примерно 0,3 мас. % в пересчете на полную массу сухой цементной растворной смеси.
24. Способ получения цементного клея для плиток, включающий стадии:
смешивания гидравлической композиции по любому из пп. 1-16, цемента и необязательного компонента; и
смешивание с количеством воды, необходимым для получения схватывающегося строительного раствора.